アルコールから、該アルコールの炭素原子数よりも少なくとも1つ大きい炭素原子数のオレフィンを製造するための触媒であって、インジウムの酸化物を含むオレフィン製造用触媒。オレフィン製造用触媒が、前記インジウムの酸化物である請求項1に記載のオレフィン製造用触媒。前記アルコールがエタノールであり、前記オレフィンがプロピレンを含む請求項1又は2に記載のオレフィン製造用触媒。前記アルコールが生物資源由来のエタノールである請求項1~3のいずれか1項に記載のオレフィン製造用触媒。アルコールから、該アルコールの炭素原子数よりも少なくとも1つ大きい炭素原子数のオレフィンを生成するオレフィン生成工程を含み、前記オレフィン生成工程では、前記アルコールと請求項1~4のいずれか1項に記載のオレフィン製造用触媒とを、反応温度300°C~700°Cで接触させるオレフィンの製造方法。前記アルコールがエタノールであり、前記オレフィンがプロピレンを含む請求項5に記載のオレフィンの製造方法。ところで、近年の化学品原料の製造分野では、炭酸ガス発生抑制、及び将来の石油資源の高騰又は枯渇に備え、化学品原料を石油系資源から非可食性バイオマス資源に転換することが求められている。特に、代表的な汎用樹脂であるポリプロピレンを、バイオマス資源であるバイオエタノールからより効率よく製造する技術が要求されている。このような事情に鑑みると、従来公知のオレフィンの製造技術では十分ではなく、さらなるオレフィンの製造技術の開発が強く求められている。本発明は、上記の課題に鑑みてなされたものであり、その目的は、アルコールから該アルコールの炭素原子数よりも少なくとも1つ大きい炭素原子数のオレフィンを選択的に効率よく製造することができるオレフィン製造用触媒及びオレフィンの製造方法を提供することにある。本発明者らは、上記課題を解決するために鋭意検討を行った。その結果、アルコールを原料として、該アルコールの炭素原子数よりも少なくとも1つ大きい炭素原子数のオレフィンを選択的に効率よく製造することができる触媒を見出し、本願発明を完成させるに至った。本発明は、かかる新規知見に基づいて完成されたものであり、以下の発明を包含する。[1]アルコールから、該アルコールの炭素原子数よりも少なくとも1つ大きい炭素原子数のオレフィンを製造するための触媒であって、インジウムの酸化物を含むオレフィン製造用触媒。[2]オレフィン製造用触媒が、前記インジウムの酸化物である[1]に記載のオレフィン製造用触媒。[3]前記アルコールがエタノールであり、前記オレフィンがプロピレンを含む[1]又は[2]に記載のオレフィン製造用触媒。[4]前記アルコールが生物資源由来のエタノールである[1]~[3]のいずれかに記載のオレフィン製造用触媒。[5]アルコールから、該アルコールの炭素原子数よりも少なくとも1つ大きい炭素原子数のオレフィンを生成するオレフィン生成工程を含み、前記オレフィン生成工程では、前記アルコールと[1]~[4]のいずれかに記載のオレフィン製造用触媒とを、反応温度300°C~700°Cで接触させるオレフィンの製造方法。[6]前記アルコールがエタノールであり、前記オレフィンがプロピレンを含む[5]に記載のオレフィンの製造方法。本発明によれば、アルコールから該アルコールの炭素原子数よりも少なくとも1つ大きい炭素原子数のオレフィンを選択的に効率よく製造することができるオレフィン製造用触媒及びオレフィンの製造方法を提供することができる。以下、本発明のオレフィン製造用触媒及びオレフィンの製造方法について説明するが、本発明は以下の説明に限定されるものではない。また本明細書において、~という表現により数値範囲を示す場合には、下限値及び上限値を含むものとする。1.オレフィン製造用触媒本発明のオレフィン製造用触媒以下、単に触媒ともいうは、アルコールから、該アルコールの炭素原子数よりも少なくとも1つ大きい炭素原子数のオレフィン以下、増炭オレフィンということがあるを製造するための触媒であって、インジウムの酸化物を含む。インジウムの酸化物を含むことで、アルコールと好適に反応して、該アルコールの炭素原子数よりも少なくとも1つ大きいオレフィンを選択的に効率よく製造することができる。本発明の触媒の形態としては、インジウムの酸化物を担体に担持した担持触媒や担体に担持されてないインジウムの酸化物であるインジウム酸化物触媒が挙げられ、これらのうちインジウム酸化物触媒が好ましい。特に、表面が実質的に貴金属等で修飾されていないインジウム酸化物触媒が好ましい。担持触媒の場合の担体としては、シリカ、アルミナ、シリカアルミナ、酸化亜鉛、チタニア、シリカチタニア、ゼオライト等が挙げられ、インジウムの酸化物の担持量は、好ましくは1質量以上であり、より好ましくは2質量以上である。また、インジウム酸化物触媒の形態としては、インジウムの酸化物粉末やインジウムの酸化物からなるペレット等が挙げられる。ここで、インジウムの酸化物の好適な一例としては、酸化インジウムIn2O3が挙げられる。酸化インジウムの種類としては、立方晶又はアモルファス等を例示することができる。本発明の触媒と反応させるアルコールとしては、特に限定されないが、炭素原子数2~12の1級アルコールであることが好ましい。炭素原子数2~12の1級アルコールとしては、エタノール、1-プロパノール、1-ブタノール、イソブタノール、1-ペンタノール、1-ヘキサノール、1-ヘプタノール、1-オクタノール、1-ノナノール、1-デカノール、1-ウンデカノール、1-ドデカノール等を例示することができる。中でも、アルコールとしては、炭素原子数2~8の1級アルコールが好ましく、炭素原子数2~4の1級アルコールがより好ましい。この範囲のアルコールであれば、増炭オレフィンの選択収率を向上させることができる。さらに、本発明に係るアルコールとしては、生物資源由来バイオマスのエタノールバイオエタノールを用いることがより好ましい。バイオエタノールを本発明に係る触媒と反応させることにより、化石燃料から得られたエタノールとは異なり、環境中の二酸化炭素を増加させることなく増炭オレフィンを製造することができる。また、製造されるオレフィンとしては、プロピレンであることが好ましい。本発明の触媒は、エタノールを原料としてプロピレンを効率よく高収率で製造することができる。本発明の触媒の製造方法は特に限定されず、種々の公知の製造方法を適用することが可能であり、市販品を用いることもできる。本発明の触媒が担持触媒の場合は、インジウムの酸化物の前駆体を既述のような担体に含浸法等によって担持させ適宜焼成例えば、200°C以上を行って製造することができる。本発明の触媒がインジウム酸化物触媒の場合は、例えば、インジウムの酸化物の前駆体を含む沈殿物を調製しろ過、焼成例えば、150°C以上を行い、篩い分けや成型処理等を適宜行って製造することができる。また、市販の酸化インジウムから酸化物触媒を製造してもよい。ここで、インジウムの酸化物の前駆体としては、インジウムの硝酸塩、硫酸塩、塩化物等を例示することができる。また、本発明の効果を阻害しない限り、種々の金属成分を含有させてもよい。2.オレフィンの製造方法本発明に係るオレフィンの製造方法は、該アルコールの炭素原子数よりも少なくとも1つ大きい炭素原子数のオレフィンを生成する工程を含み、上記生成工程では、上記アルコールと本発明のオレフィン製造用触媒とを反応温度300°C~700°Cで接触させるものである。生成される増炭オレフィンとしては、特に限定されないが、例えば、原料となるアルコールの炭素数がnの場合には、2n-1この場合、nは2以上である、2n、3n-1等の炭素数のオレフィンが挙げられる。具体的には、原料となるアルコールがエタノールの場合には、プロピレン、1-ブテン、シス2-ブテン、トランス2-ブテン、イソブテン、ペンテン等、原料となるアルコールが1-プロパノールの場合には、ペンテン類、ヘキセン類、オクテン類等を例示することができる。なかでも製造されるオレフィンとしては、プロピレンであることが好ましい。すなわち、本発明のオレフィンの製造方法においては、エタノールを原料としてプロピレンを高収率に製造することができる。生成工程において、アルコールと本発明に係る触媒との接触方法は、特に限定されないが、触媒を充填した容器内に、単にアルコールを導入するだけでもよい。反応器としては、固定床反応器、流動床反応器、回分式反応器、半回分式反応器等を例示することができるが、増炭オレフィンの生産性の観点からは、固定床反応器又は流動床反応器が好ましく、固定床反応器がさらに好ましい。原料となるアルコールの状態は特に限定されないが、オレフィンの生成効率を高め、かつ反応が容易である点から、反応時は気体であることが好ましい。また、容器内で気体状のアルコールを触媒と接触させるとき、アルコールを他の成分と組み合わせて容器内に供給してもよい。他の成分としては、例えば、窒素、水蒸気、水素、一酸化炭素、二酸化炭素、反応器出口から回収した生成物の全部又は一部、原料となるアルコール及び生成する増炭オレフィンと実質的に反応しない不活性キャリアガス等を例示することができる。触媒の使用量は、特に限定されないが、アルコール1トン当たり、0.000002トン~0.02トンであることが好ましい。また、アルコールの供給速度は、例えば、触媒1トン当たり、0.002トン/h~200トン/hであればよく、0.02トン/h~20トン/hであることがより好ましい。また、生成工程における反応温度は、300~700°Cの範囲であれば特に限定されるものではないが、好ましくは350~600°Cである。この範囲の温度で反応させることにより、増炭オレフィンの選択収率の低下を防ぐことができる。アルコールと触媒との接触時間は特に限定されず、例えば、25°C、1atmで好ましくは0.001秒~1時間であり、より好ましくは0.1秒~1分である。また、増炭オレフィンの選択収率は高い方が好ましいが、1以上であることが好ましく、5以上であることがより好ましく、10以上であることがさらに好ましい。ここで、増炭オレフィンの選択収率は、生成した、アルコールよりも少なくとも1つ大きい炭素原子数のオレフィン増炭オレフィンの炭素モル数/反応に供したアルコールの炭素モル数×100により求めることができる。以下に実施例を示し、本発明の実施の形態についてさらに詳しく説明する。もちろん、本発明は以下の実施例に限定されるものではなく、細部については様々な態様が可能であることはいうまでもない。実施例11酸化インジウム触媒の作製酸化インジウム関東化学、酸化インジウムIII純度:99.9に水を添加し、スラリー状とした後に、700°Cで5時間空気中加熱した。得られた固体を篩い分けにより0.3~0.6mmに整粒し、酸化インジウム触媒を得た。2プロピレンの製造酸化インジウム触媒2.0gを石英製の反応管に充填し、エタノール濃度が30volであるエタノール/窒素混合ガスを、13ml/分の速度で反応管へ供給し、500°Cで反応接触時間:3.3秒を行った。反応管のガス排出口から排出されたガスをガスクロマトグラフィーで分析し、プロピレンの選択収率及び生成速度を求めた。結果を下記表1に示す。比較例11Ni-MCM41の作製国際公開第2007/083684号パンフレットの記載に従い、シリカを担体としてテンプレートイオン交換法TIE法によりニッケルを導入した触媒Ni-MCM41を用意した。Ni-MCM41の合成法は以下のとおりである。306gのコロイダルシリカスノーテックス20、225gのドデシルトリメチルアンモニウムブロミド、4N水酸化ナトリウム水溶液71g、及び705gのイオン交換水を混合し、静置したまま140°Cで48時間加熱、次いでろ過乾燥させ、乾燥体を得た。80gのイオン交換水に乾燥体8gを加え、さらに1.1gの硝酸ニッケル6水和物を81gのイオン交換水に溶解させたニッケル溶液を加え、80°Cで20時間加熱した。その後、ろ過乾燥し、550°Cで空気中加熱し、Ni-MCM41を得た。得られたNi-MCM41は、粉末X線回折パターンからヘキサゴナル構造を持つことが確認され、BET表面積は844m2/g、ニッケル濃度は3.6質量であった。2プロピレンの製造Ni-MCM410.5gを石英製の反応管に充填し、エタノール濃度が33volであるエタノール/窒素混合ガスを、11ml/分の速度で反応管へ供給し、400°Cで反応を行った。反応管のガス排出口から排出されたガスをガスクロマトグラフィーで分析し、プロピレンの選択収率及び生成速度を求めた。結果を下記表1に示す。なお、表1中のプロピレン選択収率の選択収率とは、生成したプロピレンの炭素モル数/反応に供したアルコール中の炭素モル数×100を表す。また、プロピレン生成速度は、触媒1ml当たり1時間で生成するプロピレンの質量gを表す。表1に示すように、実施例1では比較例1と比較して、プロピレンの選択収率が高く、触媒1ml当たり1時間で生成するプロピレンの質量が大幅に多かった。